БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; смыленная канифоль 0,001-0,0012; вода [1].
Задача изобретения состоит в повышении морозостойкости при сохранении прочности изделий, полученных из бетонной смеси.
2
Технический результат достигается тем, что бетонная смесь, включающая портландцемент, керамзит фракции 10-20 мм, керамзитовый песок, воду, дополнительно содержит суперпластификатор С-3 и молотое до удельной поверхности 4000-4500 см/г силикатное стекло при следующем соотношении компонентов, мас.%: портландцемент 22,0-24,0; керамзит 34,2-35,8; керамзитовый песок 7,0-11,0; суперпластификатор С-3 0,8-1,2; молотое силикатное стекло 6,0-8,0; вода 24,0-26,0.
Составы бетонной смеси приведены в таблице.
Компоненты
Содержание, мас.%
состав №1
состав №2
состав №3
Портландцемент
24,0
23,0
22,0
Керамзит
34,2
35,0
35,8
Керамзитовый песок
7,0
9,0
11,6
Суперпластификатор С-3
0,8
1,0
1,2
Молотое силикатное
8,0
7,0
6, 0
Стекло
Вода
26,0
25,0
24,0
Прочность бетона на
не менее 4
не менее 4
не менее 4
сжатие, МПа
Компоненты дозируют в требуемых количествах. Портландцемент, молотое силикатное стекло, керамзит (фракция 10-20 мм), керамзитовый песок смешивают, добавляют воду, суперпластификатор С-3 и еще раз смешивают. Приготовленную бетонную смесь укладывают в металлические (предварительно смазанные минеральным маслом) формы и оставляют до затвердевания. Полученный бетон имеет морозостойкость выше, чем бетон по прототипу на 15%.
Источник информации
1. А.с. №1276650 СССР, C04B 28/02, 14/18, 1986, бюл.46.